СПОСОБ ПОЛУЧЕНИЯ ИЗОПРЕНОВОГО КАУЧУКА

1. Способ получения изопренового каучука полимеризацией изопрена, синтезированного из изобутилена и формальдегида или дегидрированием изопентана, и вводимого с углеводородной шихтой, представляющей собой смесь изопрена и углеводородного растворителя, проводимой в двух и более каскадах реакторов, состоящих из двух и более реакторов полимеризации, в присутствии катализатора Циглера-Натта, содержащего растворенный изобутилен, включающий дезактивацию катализатора и заправку полимера антиоксидантом, заключающийся в стабилизации величины сухого остатка раствора полимера в процессе полимеризации путем стабилизации расхода углеводородной шихты, расхода катализатора и количества работающих реакторов во всех каскадах реакторов, кроме одного, работающего с переменной нагрузкой по шихте и в зависимости от ее величины с изменяющимся количеством реакторов, достигаемым введением или выводом из этого каскада одного или двух дополнительных реакторов путем подключения или отключения последних изменением места введения раствора или дисперсии антиоксиданта, подаваемого для стабилизации полимера, до или после первого или второго дополнительного реактора в зависимости от того, какой из них будет последним в указанном каскаде, включающий также усреднение раствора полимера, водную дегазацию каучука и его сушку, возврат отогнанного при дегазации растворителя на приготовление углеводородной шихты для полимеризации, отличающийся тем, что дополнительно стабилизируют содержание изобутилена в реакционной массе в пределах 0,003-0,06% мас и выдерживают содержание изоамиленов в углеводородной шихте 0,5-15,0% мас в зависимости от величины вязкости по Муни каучука.
2. Способ по п.1, отличающийся тем, что при изменении вязкости по Муни каучука от заданного значения воздействуют на расход газов отдувок со стадии конденсации легкокипящих углеводородов, отгоняемых из углеводородного конденсата паров дегазации каучука в процессе переработки возвратного растворителя ректификацией, причем при снижении величины вязкости по Муни каучука от заданного значения расход газов отдувок увеличивают, при увеличении вязкости по Муни каучука уменьшают, при снижении вязкости по Муни каучука и/или дополнительно величины сухого остатка раствора полимера при необходимости проводят удаление избыточного содержания изобутилена из катализатора любым известным методом.
3. Способ по п.п.1 или 2, отличающийся тем, что при изменении вязкости по Муни каучука от заданного значения воздействуют на вывод (фракции изоамиленов в процессе отделения возвратного растворителя процесса полимеризации изопрена от тяжелокипящих углеводородов ректификацией путем изменения отбора кубового продукта, причем при увеличении вязкости по Муни каучука от заданного значения отбор кубового продукта процесса выделения возвратного растворителя уменьшают, при уменьшении вязкости по Муни каучука от заданного значения увеличивают.